КАТАЛИЗАТОРЫ ЖИДКОСТНОГО КАТАЛИТИЧЕСКОГО КРЕКИНГА ДЛЯ ПОВЫШЕНИЯ ВЫХОДОВ БУТИЛЕНА

1. Микросферический катализатор жидкостного каталитического крекинга, содержащий Y-цеолит и ион бария.
2. Катализатор по п. 1, отличающийся тем, что катализатор имеет средний размер частиц от около 60 до около 100.
3. Катализатор по п. 1 или 2, отличающийся тем, что катализатор имеет фазовый состав, включающий по меньшей мере около 10% мас. Y-цеолита.
4. Катализатор по п. 3, отличающийся тем, что фазовый состав дополнительно включает по меньшей мере около 30% мас. аморфного материала.
5. Катализатор по п. 4, отличающийся тем, что аморфный материал содержит алюмосиликат.
6. Катализатор по п. 3, отличающийся тем, что фазовый состав дополнительно включает по меньшей мере около 20% мас. муллита или по меньшей мере около 30% мас. муллита.
7. Катализатор по п. 1, отличающийся тем, что Y-цеолит имеет параметр элементарной ячейки от около 24,10  до около 24,70 .
8. Катализатор по п. 1, отличающийся тем, что Y-цеолит содержит элементарную ячейку Y-цеолита, имеющую ионообменный центр III, и элементарная ячейка Y-цеолита содержит ион бария на ионообменном центре III.
9. Катализатор по п. 1, отличающийся тем, что Y-цеолит содержит элементарную ячейку Y-цеолита, имеющую ионообменный центр III, и элементарная ячейка Y-цеолита содержит 4 атома бария на ионообменном центре III.
10. Катализатор по п. 1, отличающийся тем, что местонахождение не более чем около половины ионов бария в Y-цеолите может быть установлено рентгеновской дифракцией.
11. Катализатор по п. 1, отличающийся тем, что Y-цеолит содержит элементарную ячейку Y-цеолита, имеющую ионообменные центры I' и II', и ионы бария не занимают ионообменные центры I' и II' в элементарной ячейке Y-цеолита.
12. Катализатор по п. 1, отличающийся тем, что катализатор содержит по меньшей мере около 2% мас. ионов бария.
13. Катализатор по п. 1, отличающийся тем, что Y-цеолит кристаллизован в виде слоя на поверхности пористой глиноземсодержащей матрицы.
14. Микросферический катализатор, содержащий около 3,3% мас. ионов бария, отличающийся тем, что катализатор имеет фазовый состав, включающий около 18% мас. Y-цеолита, около 30% мас. муллита, около 2% мас. анатаза и около 50% мас. аморфного материала.
15. Катализатор по п. 14, отличающийся тем, что Y-цеолит имеет параметр элементарной ячейки около 2, 426 нм (24,26 ).
16. Катализатор по п. 14 или 15, отличающийся тем, что Y-цеолит содержит элементарную ячейку Y-цеолита, имеющую ионообменный центр III, и катализатор содержит около 4 атомов бария в элементарной ячейке Y-цеолита на ионообменном центре III.
17. Катализатор по п. 16, отличающийся тем, что дробными координатами ионообменного центра III являются х=у=0,35 и z=0,21.
18. Катализатор по п. 14, отличающийся тем, что катализатор имеет средний размер частиц 60-80 мкм.
19. Способ изготовления микросферического катализатора жидкостного каталитического крекинга, включающий
i. смешивание микросфер с барийсодержащим раствором для формирования смеси барийсодержащих микросфер; и
ii. отжиг смеси барийсодержащих микросфер для формирования первого отожженного материала;
b. причем
с. перед смешиванием с барийсодержащим раствором микросферы содержат Y-цеолит, кристаллизованный в виде слоя на поверхности пористой глиноземсодержащей матрицы.
20. Катализатор по п. 1 или 2, отличающийся тем, что катализатор имеет фазовый состав, включающий по меньшей мере около 18% мас. Y-цеолита.